СПОСОБ ПОЛУЧЕНИЯ ОКСИДА АЛЮМИНИЯ ИЗ СРЕДНЕ- И НИЗКОСОРТНОГО БОКСИТА

1. Способ получения оксида алюминия из средне- и низкосортного боксита, характеризующийся тем, что он включает следующие стадии:
a) оборотный маточный раствор и, в качестве добавки, деалюминированный остаток добавляют в боксит для проведения выщелачивания способом Байера, в результате после выщелачивания по способу Байера получают суспензию, которую разделяют для получения раствора алюмината натрия и красного шлама Байера; раствор алюмината натрия далее перерабатывают для получения маточного раствора после осаждения и оксида алюминия в качестве продукта; и
b) в красный шлам Байера, полученный на стадии a), добавляют известь и оборотный щелочной раствор для проведения мокрой переработки красного шлама Байера, в результате мокрой переработки получают суспензию, которую разделяют для получения раствора после переработки красного шлама и отработанного красного шлама; отработанный красный шлам далее промывают для получения раствора после промывки отработанного красного шлама и исчерпывающе отработанного красного шлама.
2. Способ получения оксида алюминия из средне- и низкосортного боксита по п.1, отличающийся тем, что известь добавляют в часть раствора, полученного после переработки красного шлама на стадии b), для проведения деалюминирования и получения деалюминированной суспензии, которую разделяют, чтобы получить деалюминированный остаток и оборотный щелочной раствор; деалюминированный остаток подают на стадию a), в то время как оборотный щелочной раствор подают на стадию b).
3. Способ получения оксида алюминия из средне- и низкосортного боксита по п.2, отличающийся тем, что до подачи красного шлама Байера, полученного на стадии a), на стадию b) осуществляют его обратную промывку частью раствора, полученного после переработки красного шлама на стадии b), для получения раствора после обратной промывки.
4. Способ получения оксида алюминия из средне- и низкосортного боксита по п.3, отличающийся тем, что часть раствора после обратной промывки подают в маточный раствор после осаждения, а в другую часть раствора после обратной промывки добавляют известь для осуществления деалюминирования и получения деалюминированной суспензии, которую разделяют для получения деалюминированного остатка, который подают на стадию a), и оборотного щелочного раствора, который подают на стадию b).
5. Способ получения оксида алюминия из средне- и низкосортного боксита по п.2, отличающийся тем, что до подачи красного шлама Байера, полученного на стадии a), на стадию b) осуществляют его обратную промывку раствором, полученным после промывки отработанного красного шлама на стадии b), для получения раствора после обратной промывки.
6. Способ получения оксида алюминия из средне- и низкосортного боксита по п.5, отличающийся тем, что известь добавляют в раствор после обратной промывки для проведения деалюминирования и получения деалюминированной суспензии, которую разделяют для получения деалюминированного остатка, который подают на стадию a), и оборотного щелочного раствора, который подают на стадию b).
7. Способ получения оксида алюминия из средне- и низкосортного боксита по п.1, отличающийся тем, что перед введением в оборотный маточный раствор, маточный раствор после осаждения упаривают.
k
k
8. Способ получения оксида алюминия из средне- и низкосортного боксита по любому из пп.1-7, отличающийся тем, что на стадии а) выщелачивание способом Байера проводят при 240-300°C в течение 10-120 мин, причем соотношение A/S у боксита составляет 3-9, N в оборотном маточном растворе составляет 180-280 г/л, боксит и оборотный маточный раствор добавляют в таком количестве, чтобы в суспензии после выщелачивания по способу Байера значение α составлял 1.35-1.60, и деалюминированный остаток добавляют в таком количестве, чтобы количество CaO в нем составляло 3-15% от количества боксита.
k
2
3
9. Способ получения оксида алюминия из средне- и низкосортного боксита по любому из пп.1-7, отличающийся тем, что на стадии b) мокрую переработку красного шлама Байера осуществляют при 200-300°C в течение 5-120 мин, N оборотного щелочного раствора составляет 30-260 г/л, и содержание AlO в нем составляет 20 г/л или меньше, известь добавляют в таком количестве, чтобы соотношение C/S в отработанном красном шламе составляло 0.5-2.5, а красный шлам Байера добавляют в количестве 10-350 г на литр оборотного щелочного раствора.
k
2
3
10. Способ получения оксида алюминия из средне- и низкосортного боксита по п.9, отличающийся тем, что на стадии b), в оборотном щелочном растворе N составляет 90-220 г/л, а содержание AlO составляет 20 г/л или меньше, известь добавляют в таком количестве, чтобы соотношение C/S в отработанном красном шламе составляло 1.0-2.1, и красный шлам Байера добавляют в количестве 200-350 г на литр оборотного щелочного раствора.
11. Способ получения оксида алюминия из средне- и низкосортного боксита по любому из пп.1-7, отличающийся тем, что до подачи оборотного щелочного раствора на стадию b) в оборотный щелочной раствор добавляют едкий натр.
12. Способ получения оксида алюминия из средне- и низкосортного боксита по любому из пп.2-7, отличающийся тем, что деалюминирование проводят при температуре 40-110°C в течение 10-180 мин, причем известь добавляют в таком количестве, чтобы соотношение С/А составляло 1.5-2.5.
13. Способ получения оксида алюминия из средне- и низкосортного боксита по любому из пп.2-7, отличающийся тем, что деалюминированную суспензию разделяют с помощью фильтрации под давлением или седиментации.
14. Способ получения оксида алюминия из средне- и низкосортного боксита по любому из пп.1-7, отличающийся тем, что обе стадии а) и b) могут быть осуществлены способами варки в танке с предварительным нагреванием-удерживанием, трубчатым способом, автоклавным способом с предварительным нагреванием или варкой в двойном потоке.